(57)【特許請求の範囲】
【請求項１】
（ａ）スチレン系樹脂 １００重量部
（ｂ）リン酸メラミン １０〜６０重量部
（ｃ）多価アルコ−ル ５〜３０重量部
（ｄ）シリコ−ンオイル ０〜２０重量部を含有してなる難燃性樹脂組成物（但し、（Ａ）ゴム変性スチレン系樹脂（Ｂ）赤リン（Ｃ）リン酸メラミン、ピロリン酸メラミン、縮合リン酸メラミンからなる群から選ばれる１種以上のリン含有化合物（Ｄ）分子量が２００以上の水酸基含有有機化合物からなるスチレン系難燃性樹脂組成物を除く）。
【請求項２】
さらに（ｅ）モリブデン化合物 ０．０１〜１０重量部を含有する請求項１記載の難燃性樹脂組成物。
【請求項３】
さらに（ｆ）ホスフェート系難燃化化合物 ０．１〜２０重量部並びに（ｇ）フッ素化されたポリオレフィン ０．０１〜１０重量部を含有する請求項１又は２記載の難燃性樹脂組成物。
【発明の詳細な説明】
【０００１】
【産業上の利用分野】
本発明は、難燃性スチレン系樹脂に関する。さらに詳しくは、組成物の熱分解時に腐食性のガス又は有毒性のガスの発生がなく、且つ、物理的特性の低下のない、高度の難燃性を有した樹脂組成物に関する。
【０００２】
【従来の技術】
従来、スチレン系樹脂に難燃性を付与する方法として、デカブロモジフェニルエ−テルに代表されるハロゲン系難燃剤を充填していた。しかし、ハロゲン系難燃剤は、加工時あるいは燃焼時に腐食性または有毒性のガスが発生するという欠点を有する。
【０００３】
近年、環境問題に対する関心が高まるなか、これらの欠点を解決する方法として、ハロゲンを使用せずにスチレン系樹脂を難燃化する方法が検討されている。しかし通常、ＵＬ９４Ｖ−０レベルの難燃性が得られるまでにはスチレン系樹脂材料に多量の添加剤を充填する必要があった。このように多量の添加剤を充填すると材料の物理的特性を低下させると言う問題があった。
【０００４】
【発明が解決しようとする課題】
本発明は、加工時あるいは燃焼時に腐食性または有毒性のガスの発生がなく、優れた難燃性を有し、物理的特性の低下が小さく、ハロゲンを含有しない難燃性樹脂組成物を提供することを目的とする。
【０００５】
【課題を解決するための手段】
本発明者等は、鋭意検討の結果、スチレン系樹脂に対してリン酸メラミン、多価アルコ−ル及び場合によりシリコ−ンオイルを含有せしめることで、組成物の熱分解時に腐食性のガス又は有毒性のガスの発生がなく、且つ、物理的特性の低下のない難燃性樹脂組成物を見出し、本発明を完成するに至った。また、前記難燃性樹脂組成物にモリブデン化合物、ホスフェート系難燃化化合物及びフッ素化されたポリオレフィンを添加することで、より高度の難燃性を付与することを見出した。
【０００６】
即ち、本発明は、（ａ）スチレン系樹脂 １００重量部に対して、（ｂ）リン酸メラミン １０〜６０重量部、（ｃ）多価アルコ−ル ５〜３０重量部、（ｄ）シリコ−ンオイル ０〜２０重量部を含有してなる難燃性樹脂組成物（但し、（Ａ）ゴム変性スチレン系樹脂（Ｂ）赤リン（Ｃ）リン酸メラミン、ピロリン酸メラミン、縮合リン酸メラミンからなる群から選ばれる１種以上のリン含有化合物（Ｄ）分子量が２００以上の水酸基含有有機化合物からなるスチレン系難燃性樹脂組成物を除く）に関する。
【０００７】
また、前記難燃性樹脂組成物にさらに（ｅ）モリブデン化合物  ０．０１〜１０重量部を含有してなる難燃性樹脂組成物。
【０００８】
また、前記難燃性樹脂組成物にさらに（ｆ）ホスフェート系難燃化化合物  ０．１〜２０重量部並びに（ｇ）フッ素化されたポリオレフィン０．０１〜１０重量部を含有してなる難燃性樹脂組成物を提供することである。
【０００９】
本発明の（ａ）成分であるスチレン系樹脂とは、スチレンまたはα−メチルスチレン、ビニルトルエンなどのスチレン誘導体の単独重合体または共重合体、これらの単量体とアクリロニトリル、メチルメタクリレ−トなどのビニルモノマ−との共重合体、ポリブタジエンなどのジエン系ゴム、エチレン／プロピレン系ゴム、アクリル系ゴムなどにスチレンまたはスチレン誘導体及び他のビニルモノマ−をグラフト重合させたものであり、例えば、ポリスチレン、ハイインパクトポリスチレン、ＡＳ樹脂、ＡＢＳ樹脂、ＡＡＳ樹脂、ＡＥＳ樹脂などである。
【００１０】
本発明の（ｂ）成分であるリン酸メラミンは次の一般式（Ι）で示されるものである。メラミンは塩基性であり、弱酸であるリン酸と反応して水に難溶性のリン酸メラミンを容易に生成することができる。式中ｎは０．５〜３の数を表す。ｎが０．５未満では難燃効果が十分に発現できない。
【００１１】
【化１】
0003572116.tif 000002
本発明の（ｃ）成分である多価アルコールとは、複数個のヒドロキシル基が結合している非環式および環式化合物であり、例えば、ペンタエリスリトール、ジペンタエリスリトール、トリペンタエリスリトール、ペンチトール類（アドニトール、アラビトールなど）、ヘキシトール類（ズルシトール、イノシトールなど）、およびサッカリド類（アミロース、キシランなど）、ならびに、これらの誘導体（Ｎ−メチルグルカミンなど）などである。
【００１２】
本発明の（ｄ）成分であるシリコーンオイルとは、広範囲のポリシロキサン材料全体に対する総称である。典型的な場合の有効なシリコーンとは、次のようなシリコーン流体またはガムである。すなわち、典型的にはＲ３  ＳｉＯ０．５  、Ｒ２  ＳｉＯ、Ｒ１  ＳｉＯ１．５  、Ｒ１  Ｒ２  ＳｉＯ０．５  、ＲＲ１  ＳｉＯ、（Ｒ１  ）２  ＳｉＯ、ＲＳｉＯ１．５  およびＳｉＯ２  ならびにこれらの混合物より成る群の中から選択される化学的に結合したシロキシ単位から構成されているオルガノポリシロキサンポリマーである。ただしここで、各Ｒはそれぞれ独立して飽和か不飽和で一価の炭化水素基を表しており、Ｒ１  は、Ｒのような基か、または水素原子、ヒドロキシル基、アルコキシ基、アリール基、ビニル基またはアリル基などより成る群の中から選択された基を表している。また、上記のオルガノポリシロキサンは２５℃でおよそ６００〜３００，０００，０００センチポイズの粘度を有している。好ましいシリコーンオイルは２５℃でおよそ９０，０００〜１５０，０００センチポイズの粘度を有するポリジメチルシロキサンである。
【００１３】
本発明の（ｅ）成分であるモリブデン化合物とは、三酸化モリブデン、二硫化モリブデン、ジモリブデン酸アンモニウム、モリブデン酸カルシウム、モリブデン酸カリウム、モリブデン酸亜鉛、モリブデン酸ナトリウム、等の酸化物、硫化物、モリブデン酸塩等である。
【００１４】
本発明の（ｆ）成分であるホスフェート系難燃化化合物とは、モノホスフェート化合物及びジホスフェート化合物であり、好ましい難燃化化合物はトリアリールホスフェート、アルキルアリールホスフェート及びトリアルキルホスフェートなどである。これらのホスフェートの例としてはトリフェニルホスフェート、トリキシレニルホスフェート及びイソプロピルトリフェニルホスフェートが挙げられる。特に、難燃効果が気相で作用するホスフェート系難燃化化合物が有効である。
【００１５】
本発明の（ｇ）成分であるフッ素化されたポリオレフィンとは、高分子量のものであり、そして−３０℃以上、好ましくは１００℃以上のガラス転移温度、６５〜７６重量％、より好ましくは７０〜７６重量％のフッ素含有量、０．０５〜１，０００μｍ、好ましくは０．０８〜２０μｍの平均粒径及び１．２〜２．３ｇ／ｃｍ３  の密度を有するものである。好適なフッ素化されたポリオレフィンはポリテトラフルオロエチレン、ポリフッ化ビニリデン、テトラフルオロエチレン／ヘキサフルオロプロピレン及びエチレン／テトラフルオロエチレン共重合体である。
【００１６】
本発明の樹脂組成物において、（ｂ）成分のリン酸メラミンの配合量は、前記（ａ）成分のスチレン系樹脂１００重量部に対して、１０〜６０重量部である。配合量が１０重量部未満では難燃効果が十分ではなく、また、６０重量部を越えると組成物の機械的特性を損ない、機械的強度が低下し、さらに、電気特性も低下させるため好ましくない。好ましくは２５〜４０重量部である。（ｃ）成分である多価アルコ−ルは前記（ａ）成分のスチレン系樹脂１００重量部に対して５〜３０重量部である。配合量が５重量部未満では難燃効果が十分ではなく、また、３０重量部を越えると組成物の機械的特性を損ない、機械的強度が低下し、さらに、電気特性も低下させるため好ましくない。好ましくは１０〜２０重量部である。（ｄ）成分であるシリコーンオイルの配合量は、前記（ａ）成分のスチレン系樹脂１００重量部に対して０〜２０重量部、好ましくは１〜１０重量部である。シリコーンオイルを添加しなくても難燃効果に対する影響はほとんどないが、添加することで衝撃強度の改善がみられる。一方、２０重量部を超えると組成物の機械的特性を損ない、コストが高くなる。（ｅ）成分のモリブデン化合物の配合量は、前記（ａ）成分のスチレン系樹脂１００重量部に対して０．０１〜１０重量部、好ましくは０．５〜５重量部である。モリブデン化合物の配合量は０．０１重量部未満では、充分な難燃性向上効果を期待できない。一方、１０重量部を超えると、機械的強度の点で問題がある。（ｆ）成分のホスフェート系難燃化化合物の配合量は、前記（ａ）成分のスチレン系樹脂１００重量部に対して０．１〜２０重量部、好ましくは５〜１０重量部である。ホスフェート系難燃化化合物の配合量は０．１重量部未満では、充分な難燃性向上効果を期待できない。一方、２０重量部を超えると、熱変形温度が低くなり実用上問題である。（ｇ）成分のフッ素化されたポリオレフィンの配合量は、前記（ａ）成分のスチレン系樹脂１００重量部に対して０．０１〜１０重量部、好ましくは０．１〜１重量部である。フッ素化されたポリオレフィンの配合量は０．０１重量部未満では、ホスフェート系難燃化化合物を添加した時に生じる樹脂の可塑化によるドリッピングを防止する機能が充分でない。一方、１０重量部を超えると、機械的特性を損ない、コストが高くなる。
【００１７】
本発明の樹脂組成物は、これらの各成分を所定量配合することによって得られるが、その製造法は常法に従えばよい。例えば、（ａ）〜（ｄ）及び場合によっては、（ｅ）、（ｆ）、（ｇ）の各成分を、ヘンシェルミキサー、タンブラーブレンダー、ニーダー等の混合機で予備混合した後、押出機で混練したり、あるいは加熱ロール、バンバリーミキサーで溶融混練することによって製造する。なお、この際必要に応じてスチレン系樹脂に一般的に配合されている各種添加剤、例えば充填剤、滑剤、補強剤、安定剤、耐光安定剤、紫外線吸収剤、可塑剤、帯電防止剤、色相改良剤等を添加してもよい。
【００１８】
【実施例】
以下、実施例、比較例を示し、本発明を更に詳細に説明するが、本発明の範囲がこれらの実施例に限定されるものではない。
【００１９】
尚、以下の実施例及び比較例の難燃性スチレン系樹脂組成物の評価は下記の要領で行った。
【００２０】
（１）耐衝撃強度
耐衝撃強度は、ノッチ無しのアイゾット衝撃強度を尺度とし、厚み１／４インチの試験片で評価した。
【００２１】
（２）難燃性
難燃性の評価尺度として、米国ＵＬ規格のＵＬ９４に規定されている垂直燃焼性試験（９４Ｖ−０）に準拠し、厚み１／８インチの試験片（バーサンプル）で評価した。
【００２２】
（３）ブリ−ド性
成型品表面に染み出てくる物（添加物など）があるか目視で判断する
異常がないもの：○
ベトツキのあるもの：×
実施例１〜５、比較例１〜５
スチレン系樹脂としてハイインパクトポリスチレン（ＨＩＰＳ）、リン酸メラミンとしてファイロールＭＰ（ＡＫＺＯ ＣＨＥＭＩＣＡＬＳ ＩＮＣ．）、多価アルコールとしてペンタエリスリトール（日本合成化学工業（株））、シリコーンオイルとしてＴＳＦ４５１−１０Ｍ（東芝シリコーン（株））、モリブデン化合物として三酸化モリブデン（日本無機化学工業（株））、ホスフェート系難燃化化合物としてトリフェニルホスフェート（大八化学工業（株））、フッ素化されたポリオレフィンとしてテフロン（登録商標）６−Ｊ（三井フロロケミカル（株））、ポリリン酸アンモニウムとしてスミセーフＰ（住友化学工業（株））を第１表に示すような組合せと比率にてタンブラーブレンダーで混合後、押出機にて溶融混練しペレット状の樹脂組成物を得た。次に、射出成形機（シリンダー温度２００℃、金型温度５０℃）で一般物性用試験片を作成し、定法に従い物性を測定した。その結果を表１に示す。
【００２３】
【表１】
0003572116.tif 000003
【００２４】
【発明の効果】
すなわち、リン酸メラミンと多価アルコールそれに場合によってはシリコーンオイルを組み合わせることによって、また、さらに、モリブデン化合物、ホスフェート系難燃化化合物、フッ素化されたポリオレフィンを添加することによって、加工時あるいは燃焼時に腐食性または有毒性のガスの発生がなく、優れた難燃性を有し、物理的特性の低下が小さく、ハロゲンを含有しないスチレン系樹脂組成物を得ることができる。